FR 3003264 A1 20140919 FR 1352379 A 20130318 UTILISATION D'UNE EMULSION POLYMERIQUE POUR TRAITER EN SURFACE DES PARTICULES DE MATIERE MINERALE La présente invention se rapporte à l'utilisation d'une nouvelle émulsion aqueuse polymérique pour traiter en surface des particules de matière minérale. De manière générale, les particules de matière minérale sont utilisées comme charge inorganique dans une variété d'applications et notamment dans les formulations de peinture. Les formulations de peinture contiennent également plusieurs autres constituants ayant chacun une fonction définie au sein de la formulation, et notamment des épaississants dont la fonction est de maîtriser la rhéologie des formulations, tant au stade de leur fabrication, que pendant leur transport, leur stockage ou au cours de leur mise en oeuvre. La diversité des contraintes pratiques au niveau de chacune de ces étapes renvoie à une multiplicité de comportements rhéologiques différents. Il existe une grande variété d'épaississants pour peinture. Parmi ceux-ci, on peut citer les épaississants naturels à base de cellulose du type HEC (hydroxyéthylcellulose). On peut également citer les épaississants dits « associatifs », et notamment les épaississants associatifs de nature acrylique notamment décrits dans les documents EP 0 577 526 Al, EP 1 778 797 Al, EP 2 108 007 Al, EP 2 114 378 Al, EP 2 303 982 Al, FR 2 950 061 Al et FR 2 956 862 Al. Les épaississants de type HASE sont traditionnellement ajoutés en fin de formulation des peintures (post addition) ou alternativement en deux étapes (en début de formulation à l'empattage et en post addition). Le formulateur de peinture cherche en effet classiquement à obtenir une viscosité suffisamment élevée pendant l'empattage et peut pour se faire additionner tout ou partie de l'épaississant lors de l'empattage. Dans une optique de simplification du procédé de fabrication, il est prêt à considérer toute solution permettant d'obtenir des viscosités élevées sans avoir à ajouter d'additifs. Il existe aujourd'hui une demande de la part des formulateurs de simplifier le travail de formulation des peintures. Egalement, pour des raisons de coût, il est demandé de réduire la quantité d'additifs dans les formulations. La présente invention s'inscrit dans ce contexte. Plus précisément, un objet de la présente invention consiste en l'utilisation d'une émulsion aqueuse polymérique épaississante pour traiter en surface des particules de matière minérale. Ce faisant, on simplifie le travail du formulateur de peinture par suppression d'un composé à introduire. En outre, les inventeurs ont constaté qu'en utilisant lesdites particules de matière minérale traitées en surface, il était possible de réduire la quantité totale d'épaississants nécessaire par rapport à l'introduction indépendante des particules de matière minérale puis de l'épaississant, tout en conservant le même profil rhéologique. De plus, les inventeurs ont constaté que les valeurs de brillance des peintures contenant de telles particules de matière minérale traitées étaient très largement améliorées par rapport aux peintures dans lesquelles les particules de matière minérale ont été introduites de manière indépendante de l'épaississant. L'émulsion aqueuse polymérique utilisée dans le cadre de la présente invention a fait l'objet de deux demandes de brevet non publiées déposées sous les numéros PCT/FR20012/052252 et PCT/FR20012/052341. Un premier objet de la présente invention consiste en l'utilisation d'une émulsion aqueuse polymérique pour traiter en surface des particules de matière minérale. Dans le cadre de la présente invention, et pour l'ensemble des objets revendiqués, ladite émulsion aqueuse polymérique utilisée pour traiter les particules de matière minérale est obtenue par polymérisation de : i) au moins des monomères d'acide acrylique et/ou d'acide méthacrylique, ii) au moins des monomères d' acrylate d' alkyle et/ou de méthacrylate d' alkyle, iii) au moins des monomères possédant au moins un groupement hydrophobe, ledit groupement hydrophobe de ces monomères comportant entre 6 et 100 atomes de carbone, en présence, pendant ladite polymérisation de : iv) au moins un polyglycérol de formule : RO - (C3H602). - H (I) dans laquelle : R représente l'hydrogène, un groupement carboné comportant entre 8 à 22 atomes de carbone ou un groupement ester fonctionnalisé par un groupement carboné comportant entre 8 à 22 atomes de carbone et n représente un nombre entier ou décimal supérieur à 1, v) au moins un agent tensio-actif anionique. Par « au moins des monomères d'acide acrylique et/ou d'acide méthacrylique » (monomère i)), on entend que l'émulsion comprend au moins des monomères d'acide acrylique, au moins des monomères d'acide méthacrylique ou au moins un mélange de monomères d'acide acrylique et d'acide méthacrylique. L'émulsion peut, en outre, comprendre d'autres monomères, notamment d'autres monomères anioniques présentant une fonction vinylique polymérisable et un groupement carboxyle. Selon un mode de réalisation de la présente invention, l'émulsion comprend exclusivement en tant que monomères anioniques présentant une fonction vinylique polymérisable et un groupement carboxyle, des monomères d'acide méthacryliques. Par « au moins des monomères d'acrylate d'alkyle et/ou de méthacrylate d'alkyle » (monomère ii)), on entend que l'émulsion comprend au moins des monomères d'acrylate d'alkyle, au moins des monomères de méthacrylate d'alkyle ou au moins un mélange de monomères d'acrylate d'alkyle et de méthacrylate d'alkyle. L'émulsion peut, en outre, comprendre d'autres monomères, notamment d'autres monomères hydrophobes non ioniques présentant une fonction vinylique polymérisable. Parmi ceux-ci, on peut citer les esters, les amides ou les nitriles des acides acryliques ou méthacryliques ou parmi 1' acrylonitrile, l'acétate de vinyle, le styrène, le méthylstyrène, le diisobutylène, la vinylpyrrolidone ou la vinylcaprolactame. Par « alkyle », on entend un groupe C'H2',1, linéaire ou ramifié, où m varie de 1 à 10, par exemple de 1 à6, ou de 1 à3 ou 1 à2. Selon un mode de réalisation de la présente invention, l'émulsion comprend exclusivement en tant que monomères hydrophobes non ioniques présentant une fonction vinylique polymérisable, des monomères d' acrylates d'éthyle. Par « au moins des monomères possédant au moins un groupement hydrophobe, ledit groupement hydrophobe de ces monomères possédant entre 6 et 100 atomes de carbone » (monomères iii)), on entend que l'émulsion aqueuse polymérique comprend des monomères qui notamment possèdent un groupement hydrophobe constitué de 6 à 100 atomes de carbone. Selon un mode de réalisation de la présente invention, ledit groupement hydrophobe des monomères iii) représente une chaîne hydrocarbonée linéaire, branchée ou ramifiée comprenant de 6 à 40 atomes de carbone ou un groupement cycloalkyle ou aryle substitué, ou non substitué, comprenant de 6 à 100 atomes de carbone. Selon un autre mode de réalisation de la présente invention, ledit groupement hydrophobe des monomères iii) représente une chaîne hydrocarbonée linéaire, branchée ou ramifiée comprenant de 6 à 40 atomes de carbone. Selon un mode de réalisation de la présente invention, lesdits des monomères possédant au moins un groupement hydrophobe dans lequel ledit groupement hydrophobe possède entre 6 et 100 atomes de carbone (monomères iii)), constitutifs de ladite émulsion aqueuse obtenue par polymérisation, présentent une formule (II) : R'- A - R" (II) dans laquelle : 30 - A représente une chaîne polymérique constituée de : - m motifs d'oxyde d'alkylène de formule -CH2CHR10- avec R1 représentant un groupement alkyle comprenant de 1 à 4 carbones, et m variant de 0 à 150, - p motifs d'oxyde d'alkylène de formule -CH2CHR20- avec R2 représentant un groupement alkyle comprenant de 1 à 4 carbones, et p variant de 0 à 150, - n motifs d'oxyde d'éthylène avec n variant de 0 à 150, dans laquelle m+n+p > 4 et dans laquelle les motifs d'oxyde d'alkylène de formule, -CH2CHR10-, les motifs d'oxyde d'alkylène de formule -CH2CHR20- et les motifs d'oxyde d'éthylène sont en bloc, alternés ou statistiques ; - R' représente un radical contenant une fonction insaturée polymérisable, choisi dans le groupe consistant en les esters acryliques, les esters méthacryliques, les esters maléiques, les esters itaconiques, les esters crotoniques, l'acryluréthanne, le méthacryluréthanne, l'a-a' diméthyl-isopropényl-benzyluréthanne, l'allyluréthanne, les éthers allyliques, les éthers vinyliques, les amides et les imides ; et - R" représente une chaîne hydrocarbonée linéaire, branchée ou ramifiée comprenant de 6 à 40 atomes de carbone ou un groupement cycloalkyle ou aryle substitué, ou non substitué, comprenant de 6 à 100 atomes de carbone. Selon un mode de réalisation de la présente invention, lesdits des monomères possédant au moins un groupement hydrophobe dans lequel ledit groupement hydrophobe possède entre 6 et 100 atomes de carbone (monomères iii)), constitutifs de ladite émulsion aqueuse obtenue par polymérisation, présentent une formule (II) : R'- A - R" (II) dans laquelle : - A représente une chaîne polymérique constituée de : - m' motifs d'oxyde de propylène de formule -CH2CHR10- avec R1 représentant un groupement méthyle, et m variant de 0 à 150, - n motifs d'oxyde d'éthylène avec n variant de 0 à 150, - p égale 0, dans laquelle m+n+p > 4 et dans laquelle les motifs d'oxyde de propylène et les motifs d'oxyde d'éthylène sont en bloc, alternés ou statistiques ; - R' représente un radical contenant une fonction insaturée polymérisable, choisi dans le groupe consistant en les esters acryliques, les esters méthacryliques, les esters maléiques, les esters itaconiques, les esters crotoniques, l'acryluréthanne, le méthacryluréthanne, l'a-a' diméthyl-isopropényl-benzyluréthanne, l'allyluréthanne, les éthers allyliques, les éthers vinyliques, les amides et les imides ; et - R" représente une chaîne hydrocarbonée linéaire, branchée ou ramifiée comprenant de 6 à 40 atomes de carbone ou un groupement cycloalkyle ou aryle substitué, ou non substitué, comprenant de 6 à 100 atomes de carbone. Selon un mode de réalisation de la présente invention, le groupe R' du monomère R'- A - R" de formule (II) représente un radical contenant une fonction insaturée polymérisable, appartenant au groupe des esters acrylique, méthacrylique, maléique, itaconique, ou crotonique. Selon un mode de réalisation de la présente invention, le groupe R" du monomère R'- A - R" de formule (II) représente une chaîne hydrocarbonée linéaire, branchée ou ramifiée comprenant de 6 à 40 atomes de carbone. 25 Selon un autre mode de réalisation de la présente invention, dans le monomère R'- A - R" de formule (II) : - R' représente un radical contenant une fonction insaturée polymérisable, appartenant au groupe des esters acrylique, méthacrylique, maléique, itaconique, 30 ou crotonique, et - R" représente une chaîne hydrocarbonée linéaire, branchée ou ramifiée comprenant de 6 à 40 atomes de carbone. 20 Selon un autre mode de réalisation de la présente invention, dans le monomère R'- A - R" de formule (II) : - A représente une chaîne polymérique constituée de : - m' motifs d'oxyde de propylène de formule -CH2CHR10- avec R1 représentant un groupement méthyle, et m variant de 0 à 150, - n motifs d'oxyde d'éthylène avec n variant de 0 à 150, - p égale 0, dans laquelle m+n+p > 4 et dans laquelle les motifs d'oxyde de propylène et les motifs d'oxyde d'éthylène sont en bloc, alternés ou statistiques, - R' représente un radical contenant une fonction insaturée polymérisable, appartenant au groupe des esters acrylique, méthacrylique, maléique, itaconique, ou crotonique, et - R" représente une chaîne hydrocarbonée linéaire, branchée ou ramifiée comprenant de 6 à 40 atomes de carbone. Ainsi, l'émulsion utilisée dans le cadre de la présente invention est obtenue par polymérisation des au moins trois catégories différentes de monomères mentionnées précédemment, en présence, pendant ladite polymérisation, de, notamment, un polyglycérol de formule (I) ci-dessous : RO - (C3H602). - H (I) dans laquelle : R représente l'hydrogène, un groupement carboné comportant entre 8 à 22 atomes de carbone ou un groupement ester fonctionnalisé par un groupement carboné comportant entre 8 à 22 atomes de carbone et n représente un nombre entier ou décimal supérieur à 1. Dans le cadre de la présente invention, le polyglycérol de formule (I) est utilisé « pendant ladite polymérisation ». Il ne s'agit donc pas d'ajouter ledit polyglycérol à la solution polymérique après polymérisation. Les inventeurs ont en effet démontré qu'il s'agit là d'une caractéristique importante lors de la fabrication de l'émulsion utilisée dans le cadre de la présente invention. On peut se référer à cet égard aux deux demandes de brevet non publiées déposées sous les numéros PCT/FR20012/052252 et PCT/FR20012/052341. Par « polyglycérol », on entend un composé dont le degré de polymérisation est supérieur à 1, ce degré pouvant être un nombre entier ou un nombre décimal. Le terme « polyglycérol » comprend les di-glycérols, les tri-glycérols ...etc. Par « groupement carboné », on entend un chaîne carbonée, saturée ou insaturée. Cette chaîne carbonée peut notamment comporter une ou plusieurs doubles liaisons. Selon un mode de réalisation de la présente invention, R représente un groupement carboné insaturé comportant entre 8 à 22 atomes de carbone. Selon un mode de réalisation de la présente invention, R représente un groupement carboné insaturé comportant une unique double liaison et entre 8 à 22 atomes de carbone. Selon un autre mode de réalisation de la présente invention, R représente un groupement carboné insaturé comportant une unique double liaison et entre 15 à 22 atomes de carbone. Dans le cadre de la présente invention, n désigne le degré de polymérisation moyen. Il s'agit d'un nombre entier ou d'un nombre décimal supérieur à 1. Selon un mode de réalisation de la présente invention, n représente un nombre entier ou décimal compris entre 1 et 10. Selon un autre mode de réalisation de la présente invention, n représente un nombre entier ou décimal compris entre 1 et 6, par exemple un nombre entier égal à 2 ou égal à 4. Selon un mode de réalisation de la présente invention, un polyglycérol de formule (I) est tel que : - R représente un groupement carboné insaturé comportant une unique double liaison et entre 8 à 22 atomes de carbone et - n représente un nombre entier ou décimal compris entre 1 et 8. La formule (I) du polyglycérol utilisé au cours de ladite polymérisation peut être décliné sous les formes suivantes : RO - [ CH(CH2OH) - CH20 Li - H (III) RO - ( CH2- CHOH - CH20 )' - H (IV) Alternativement, on représente la formule (III) de la manière suivante : HO R'(C) n OH Ainsi, le motif répété dans la formule (I), c'est-à-dire le motif C3H602, peut se présenter sous les formes suivantes : CH2 - CHOH - CH20 (motif répété de la formule (IV)) ou CH(CH2OH) - CH20 (motif répété de la formule (III)). Dans les composés de formule (III) et (IV), R et n sont tels que ci-dessus définis (définition générale et différents modes de réalisation). Ainsi : - R représente l'hydrogène, un groupement carboné comportant entre 8 à 22 atomes de carbone ou un groupement ester fonctionnalisé par un groupement carboné comportant entre 8 à 22 atomes de carbone et - n représente un nombre entier ou décimal supérieur à 1. Ladite polymérisation a également lieu en présence d'un agent tensio-actif anionique (composé v)). Selon un mode de réalisation de la présente invention, cet au moins un agent tensio-actif v) est choisi parmi le dodécyl sulfate de sodium, le di octyl sulfosuccinate de sodium et/ou le dodécyl benzène sulfonate de sodium. Ladite polymérisation peut ainsi avoir lieu en présence d'autres agents tensioactifs. Selon un mode de réalisation de la présente invention, ladite polymérisation (étape a)) a lieu en présence d'un agent tensioactif non ionique additionnel qui est différent du composé iv). Selon un autre mode de réalisation de la présente invention, ladite polymérisation (étape a)) a lieu en présence d'un agent tensioactif non ionique additionnel qui est différent du composé iv) choisi parmi les éthers d'alcools gras et de polyoxyéthylèneglycol et les esters de polyoxyéthylèneglycol. Selon un mode de réalisation de l'invention, l'étape de polymérisation comprend les sous-étapes suivantes : al) on introduit dans un réacteur de synthèse de l'eau, puis les composés iv) et v), a2) on chauffe le réacteur de synthèse à une température d'au moins 60°C, a3) on introduit dans un réacteur de synthèse des composés initiateur de polymérisation, et a4) on introduit dans un réacteur de synthèse les monomères i), ii) et iii), éventuellement de l'eau additionnelle, un ou plusieurs autres composés v) et/ou un agent de transfert de chaîne. Par « composés initiateur de polymérisation » ou alternativement, de manière équivalente « système initiateur de polymérisation » ou « système amorceur de polymérisation », on entend un système capable d'initier la polymérisation des monomères. 11 s'agit classiquement d'un composé chimique ayant la capacité de générer des radicaux libre. Selon un aspect de la présente invention, le système initiateur de polymérisation est choisi dans le groupe consistant en l'eau oxygénée, les persulfates de sodium, les persulfates de potassium, les persulfates d'ammonium, les métabisulfates de sodium, les métabisulfates de potassium, les métabisulfates d'ammonium, les hydroperoxydes et un mélange d'au moins deux de ces composés. Selon un mode de réalisation de la présente invention, on utilise pour la polymérisation des monomères un mercaptan RSH en tant qu'agent de transfert de chaîne. On cite à titre d'exemple le n-dodécyl mercaptan. II est également envisageable dans le cadre de la présente invention d'ajouter à l'émulsion aqueuse polymérique de l'acide 2-acrylamido-2-methylpropane sulfonique. On peut ajouter ce composé à l'étape a4) du procédé ci-dessus décrit. Selon un mode de réalisation de la présente invention, l'émulsion aqueuse polymérique met en oeuvre, par rapport au poids total de l'émulsion aqueuse polymérique : i) de 20 à 60 % en poids de monomère d'acide acrylique et/ou d'acide méthacrylique, ii) de 40 à 80 % en poids de monomères d' acrylate d'alkyle et/ou de méthacrylate d'alkyle, iii) de 0,5 à 25 % en poids de monomères possédant au moins un groupement hydrophobe, ledit groupement hydrophobe possédant entre 6 et 100 atomes de carbone, en présence de iv) de 0,1 à 10 % en poids d'au moins un polyglycérol de formule (I), et v) de 0,1 à 10% en poids d'au moins un tensioactif différent du composé iv). Selon un mode de réalisation de la présente invention, l'émulsion aqueuse polymérique met en oeuvre, par rapport au poids total de l'émulsion aqueuse polymérique : vi) de 30 à 50 % en poids de monomère d'acide acrylique et/ou d'acide méthacrylique, vii) de 50 à 70 % en poids de monomères d' acrylate d'alkyle et/ou de méthacrylate d'alkyle, viii) de 5 à 15 % en poids de monomères possédant au moins un groupement hydrophobe, ledit groupement hydrophobe possédant entre 6 et 100 atomes de carbone, en présence de ix) de 1 à 8 % en poids d'au moins un polyglycérol de formule (I), et de 0,5 à 8 % en poids d'au moins un tensioactif différent du composé iv). L'émulsion aqueuse polymérique décrite est caractérisée en ce qu'elle présente une masse moléculaire moyenne en poids comprise entre 20 000 g/mol et 1 000 000 g/mol, telle que mesurée par GPC. Selon un mode de réalisation, l'émulsion aqueuse polymérique décrite est caractérisée en ce qu'elle présente une masse moléculaire moyenne en poids comprise entre 200 000 g/mol et 1 000 000 g/mol, telle que mesurée par GPC. Un autre objet de la présente invention concerne un procédé de préparation de particules de matières minérales traitées en surface au moyen de l'émulsion aqueuse polymérique ci-dessus mentionnée. Plus précisément, un objet de la présente invention concerne un procédé de préparation de particules de matière minérale traitées en surface, comprenant les étapes consistant a: a) on prépare une émulsion aqueuse polymérique par polymérisation de : i) au moins des monomères d'acide acrylique et/ou d'acide méthacrylique, ii) au moins des monomère d' acrylate d' alkyle et/ou de méthacrylate d' alkyle, iii) au moins des monomère possédant au moins un groupement hydrophobe, ledit groupement hydrophobe possédant entre 6 et 40 atomes de carbone, en présence, pendant ladite polymérisation de : iv) au moins un polyglycérol de formule : RO - (C3H602). - H (I) dans laquelle : R représente l'hydrogène, un groupement alkyle ayant de 8 à 22 atomes de carbone ou un groupement ester fonctionnalisé par un groupe alkyle ayant de 8 à 22 atomes de carbone et n représente un nombre entier ou décimal supérieur ou égal à 1, et v) au moins un agent tensio-actif anionique, b) on dispose de particules de matière minérale, et c) on met en contact les particules de matière minérale de l'étape b) avec ladite émulsion aqueuse polymérique obtenue à l'étape a). L'ensemble de la description détaillée concernant l'émulsion aqueuse polymérique s'applique en espèce au procédé de préparation des particules de matière minérale. Notamment, les définitions des termes « au moins des monomères d'acide acrylique et/ou d'acide méthacrylique » (monomère i)), « au moins des monomères d'acrylate d'alkyle et/ou de méthacrylate d'alkyle » (monomère ii)) et « au moins des monomères possédant au moins un groupement hydrophobe, ledit groupement hydrophobe possédant entre 6 et 100 atomes de carbone » (monomère iii)) sont identiques aux définitions données précédemment concernant l'utilisation de l'émulsion aqueuse pour traiter les particules. Un autre objet de la présente invention concerne des particules de matière minérale traitées en surface par une émulsion aqueuse polymérique, ladite émulsion polymérique ayant été obtenue par polymérisation de : i) au moins des monomères d'acide acrylique et/ou d'acide méthacrylique, ii) au moins des monomères d' acrylate d' alkyle et/ou de méthacrylate d' alkyle, iii) au moins des monomères possédant au moins un groupement hydrophobe, ledit groupement hydrophobe possédant entre 6 et 100 atomes de carbone, en présence, pendant ladite polymérisation de : iv) au moins un polyglycérol de formule (I) : RO - (C3H602). - H (I) dans laquelle : R représente l'hydrogène, un groupement alkyle ayant de 8 à 22 atomes de carbone ou un groupement ester fonctionnalisé par un groupe alkyle ayant de 8 à 22 atomes de carbone et n représente un nombre entier ou décimal supérieur à 1, v) au moins un agent tensio-actif anionique. L'ensemble de la description détaillée concernant l'émulsion aqueuse polymérique s'applique en espèce aux particules de matière minérale traitées au moyen de cette émulsion. Selon un mode de réalisation de la présente invention, lesdites particules de matière minérale traitées sont choisies dans le groupe consistant en le talc, le dioxyde de titane, le gypse, le mica, l'alumine, le kaolin, la magnésie, la chaux et un mélange d'au moins deux de ces matières minérales. Selon un mode de réalisation de la présente invention, lesdites particules de matière minérale traitées sont choisies dans le groupe consistant en le carbonate de calcium (naturel ou précipité) et les dolomies. 20 Un autre objet de la présente invention concerne des particules de matière minérale traitées en surface telle qu'obtenues par le procédé de préparation des particules tel que ci-dessus décrit. Selon un mode de réalisation, lesdites particules de matière minérale sont choisies dans 25 le groupe consistant en le talc, le dioxyde de titane, le gypse, le mica, l'alumine, le kaolin, la magnésie, la chaux et un mélange d'au moins deux de ces matières minérales. Selon un mode de réalisation, lesdites particules de matière minérale sont choisies dans le groupe consistant en le carbonate de calcium (naturel ou précipité) et les dolomies, 30 préférablement de la craie et/ou du marbre et/ou du calcaire. Un autre objet encore de la présente invention concerne une formulation aqueuse comprenant les particules de matière minérale traitées telles que ci-dessus décrites. 15 Une telle formulation peut notamment être un adhésif, une peinture aqueuse, un crépi ou un enduit. Un autre objet encore de la présente invention consiste en l'utilisation des particules de matière minérale traitées décrites ci-dessus pour augmenter la brillance d'un film de peinture. Les qualités optiques d'un film de peinture peuvent être déclinées selon différentes caractéristiques. Parmi celles-ci, on cite l'opacité, la clarté/luminance et la brillance. Par « opacité », on entend la capacité d'un film de peinture pour une épaisseur d'application déterminée à couvrir de manière équivalente un support de couleur noire et un même support de couleur blanche. L'opacité d'un film de peinture est déterminée par la mesure de la luminance lumineuse Yi, d'une couche de peinture d'une épaisseur donnée sur un fond noir, puis de la luminance lumineuse Yb d'une couche de la même peinture d'une même épaisseur sur un fond blanc. L'opacité est le rapport )(/Yb. Pour une épaisseur d'application donnée, l'homme du métier cherche à se rapprocher le plus possible d'une opacité de 1. Par « clarté » ou « luminance » ou même « clarté-luminance » (en anglais « brightness »), on entend l'indice de clarté du film de peinture déterminée par la mesure de la composante L dans l'espace colorimétrique Lab (L*a*b*), à l'aide d'un spectrophotomètre. Par « brillance » (en anglais « gloss »), on entend l'indice de brillance du film de peinture déterminée à l'aide d'un brillancemètre. Les brillancemètres illuminent les surfaces à contrôler à l'aide d'une lumière normalisée et suivant un angle normalisé. Ils mesurent ensuite la quantité de lumière diamétralement réfléchie. Le film de peinture peut être également caractérisé par la mesure du tendu-étalement qui est réalisé selon le test ASTM D-4062. Selon un aspect de la présente invention, les particules de matière minérale traitées ci-dessus décrites sont utilisées comme agent améliorant la brillance des formulations qui les contiennent. Par « agent améliorant la brillance d'un film de peinture », on entend un agent qui permet d'obtenir un produit dont la brillance est améliorée, par rapport à un produit qui ne contient pas cet agent. Le produit est en l'espèce un film de peinture qui résulte de l'application d'une épaisseur déterminée d'une formulation aqueuse de peinture. Dans le contexte de la présente invention, le terme « améliorer » signifie augmenter la valeur de la brillance pour une formulation de peinture comprenant une quantité déterminée de particules de matières minérales traitées au moyen de l'émulsion aqueuse polymérique décrite plus haut, par rapport à une valeur de brillance pour une même formulation de peinture qui comprend une même quantité déterminée de particules de matières minérales non traitées. Selon un mode de réalisation de la présente invention, de telles formulations sont des formulations de peinture qui présentent une concentration particulaire volumique (ci après CPV) comprise entre 15 et 70 %, par exemple entre 20 et 40 %. La « concentration particulaire volumique » est définie par la formule suivante : CPV (%) = 100 x V, / (V,+VI) avec V, qui représente le volume des charges minérales et VI qui représente le volume de liant dans la formulation de peinture. Selon au mode de réalisation de la présente invention, les particules de matière minérale traitées, ci-dessus décrites, sont utilisées comme agent améliorant la brillance des formulations comprenant, en tant que charges minérales, des particules de dioxyde de titane TiO2 et des particules de carbonate de calcium CaCO3 traitées en surface au moyen d'une émulsion aqueuse polymérique. Par « dioxyde de titane » ou « particules de dioxyde de titane », on entend des particules du type rutile ou anatase, telles qu'obtenues par des procédés classiques industriels à partir de minerai, par exemple par un procédé au sulfate ou par un procédé au chlorure. Selon l'invention, les particules de TiO2 se trouvent sous forme de suspensions, dispersions dans un liquide ou sous forme de poudre. Lorsque le TiO2 se trouve sous forme de poudre, les particules présentent une granulométrie caractérisée par une taille moyenne de particules comprise entre 100 et 500 nm, par exemple comprise entre 200 et 400 nm, par exemple une taille moyenne de 250 nm. De telles particules sont disponibles dans le commerce. Selon un autre aspect de la présente invention, le copolymère tel que ci-dessus défini est utilisé comme agent améliorant l'activité optique des particules de dioxyde de titane dans une formulation de peinture présentant une concentration particulaire volumique (CPV) comprise entre 15 et 50 %. Un autre objet enfin de la présente invention consiste en l'utilisation du polyglycérol de formule (I) comme agent tensio-actif de polymérisation pour préparer une émulsion aqueuse polymérique destinée à traiter des particules de matière minérale. Les exemples qui suivent permettent de mieux appréhender la présente invention, sans pourtant en limiter la portée. EXEMPLES Exemple 1 Cet exemple a pour objet d'illustrer la préparation d'une émulsion aqueuse polymérique 30 destinée à traiter en surface des particules de matière minérale. Plus précisément, ladite émulsion aqueuse a été obtenue par polymérisation (% en poids par rapport au poids total des monomères) : 25 - de 33,6 % en poids d'acide méthacrylique, - de 59,4 % en poids d' acrylate d'éthyle, - de 7,0 % de monomères de formule R'- A - R" (II) dans laquelle : A représente une chaîne polymérique constituée de 25 motifs d'oxyde d'éthylène de formule -CH2CH2-0- R' représente la fonction méthacrylate R" représente une chaîne hydrocarbonée, ramifiée, acyclique et non aromatique, plus précisément le 2-hexyldecanyl (16 atomes de carbone), en présence, pendant ladite polymérisation, d'un polyglycérol-3 de formule (III) avec R qui représente C 18E135 et n = 2 (ChimexaneTm NB), et d'un agent tensio-actif anionique, le n-dodécylsulfate de sodium. Dans un réacteur de 1 litre on pèse 288 g d'eau bi permutée, 11,5 g de ChimexaneTm et 3,5 g de dodécyl sulfate de sodium. On chauffe en pied de cuve à 72°C ± 2°C. Pendant ce temps, on prépare une pré émulsion, en pesant dans un bécher : 285 g d'eau bi permutée, 3,5 g de dodécyl sulfate de sodium, 102 g d'acide méthacrylique, 180 g d' acrylate d'éthyle, 21 g de macromonomère de formule (I), 0,64 g de n-dodecyl mercaptan. La masse de polyglycérol de formule (I) représente ici 3,8 % de la masse totale du polymère fabriqué. La masse totale de tensio-actif anionique représente ici 2,3 % de la masse totale du polymère fabriqué. On pèse ensuite 0,95 g de persulfate d'ammonium dilué dans 10 g d'eau bi permutée pour le premier catalyseur, et 0,095 g de métabisulfite de sodium dilué dans 10 g d'eau bi permutée pour le second catalyseur. Lorsque le pied de cuve est à température, on ajoute les 2 catalyseurs et on effectue la polymérisation pendant 2 heures à 76°C ± 2°C, avec ajout en parallèle de la pré émulsion. On rince la pompe avec 20 g d'eau bi permutée et on cuit 1 heure à 76°C ± 2°C. On refroidit enfin à température ambiante et on filtre la dispersion ainsi obtenue. On obtient ainsi une émulsion aqueuse polymérique de masse moléculaire 500 000 g/mol. La masse moléculaire de l'émulsion aqueuse polymérique est déterminée par GPC. Une telle technique met en oeuvre un appareil de chromatographie liquide de marque WATERSTm doté d'un détecteur de concentration réfractométrique de marque WATERS TM . L'appareil de chromatographie liquide contient une pompe isocratique (WATERSTm 510) dont le débit est réglé à 0,8 ml/min. L'appareil de chromatographie comprend également un four qui lui-même comprend une colonne linéaire de type MZ-Gel SDplus Linear MZ AnalysentechnikTm de 30 cm de long et 8 mm de diamètre intérieur. Le système de détection quant à lui se compose d'un détecteur réfractométrique de type RI WATERS TM 2410. Le four est porté à la température de 35°C, et le réfractomètre est porté à la température de 35°C. Cet appareillage de chromatographie liquide est doté d'une colonne d'exclusion stérique convenablement choisie afin de séparer les différents poids moléculaires des polymères étudiés. La phase liquide d'élution est une phase organique 100% THF. De manière plus précise, selon une première étape, on dilue à 5 mg/ml en l'état la solution de polymérisation dans l'éluant, en l'espèce une solution de THF à 100 %. On filtre ensuite à 0,2 !lm la solution ainsi obtenue. 100 1..IL de cette solution sont ensuite injectés dans l'appareil de chromatographie (éluant : une solution à 100 % de THF). L'appareil de chromatographie est étalonné par 11 étalons de polystyrène allant de 700 à 3 053 000 g/mol de type EasyVial PSHTM AGILENT POLYMER LABS TM . Exemple 2 Cet exemple a pour objet d'illustrer la préparation de particules de TiO2 traitées en surface au moyen d'une émulsion aqueuse polymérique tel qu'obtenue dans l'exemple 1 ci-des sus . Plus précisément, un mélangeur du type Guédu de type 4,5N0 est préchauffé à 75°C. 1 000 g de TiO2 (Tioxide® RHD2) sont ajoutés au mélangeur. On pulvérise ensuite 50 g de l'émulsion aqueuse obtenue à l'exemple 1 dans le mélangeur sur les particules de dioxyde de titane Ti02. Les particules traitées en surface ainsi obtenues sont caractérisées par un taux de traitement de 1,5 % s/s. Le mélange est réalisé pendant 4 heures sous agitation minimale. On obtient des particules de TiO2 traitées en surface. Exemple 3 Cet exemple a pour objet d'illustrer la préparation des particules de CaCO3 de la région d'Avignon, France traitées en surface au moyen d'une émulsion aqueuse polymérique tel qu'obtenu dans l'exemple 1 ci-dessus. Plus précisément, un mélangeur du type Guédu de type 4,5N0 est préchauffé à 75°C. 1 000 g de CaCO3 (Omyacoat® 850 OG) sont ajoutés au mélangeur. On pulvérise ensuite 50 g de l'émulsion aqueuse obtenue à l'exemple 1 dans le mélangeur sur les particules de CaCO3. Les particules traitées en surface ainsi obtenues sont caractérisées par un taux de traitement de 1,5 % s/s. Le mélange est réalisé pendant 4 heures sous agitation minimale. On obtient des particules de CaCO3 traitées en surface. Exemple 4 Cet exemple illustre l'utilisation, partielle ou totale, de particules de matière minérale traitées en surface au moyen d'une émulsion aqueuse polymérique selon l'invention dans une formulation de peinture aqueuse. Lorsque les particules de matière minérale sont non traitées en surface ou partiellement traitées en surface, des épaississants sont ajoutés à la formulation de manière indépendante. En outre, les peintures sont formulées selon les méthodes connues de l'homme du métier. Dans le cadre de l'exemple qui suit, les mesures de tendu-étalement, d'opacité, blancheur et brillance se font de la manière suivante : On dépose une épaisseur de film de 150 !dm à la surface d'un support (carte de contraste Lenetra®) divisé en deux parties : une partie de couleur noire et une partie de couleur blanche. On attend 48 heures après application du film sur le support stocké dans une salle dont la température et l'hygrométrie sont régulées à 25 ± 2°C et 45 ± 5 % d'humidité. La mesure de l'indice de luminance lumineuse Y du film est réalisé sur le fond noir (Y'), puis sur le fond blanc (Yb). L'opacité est le rapport )(/Yb. On mesure également sur le même support l'indice de clarté du film de peinture déterminée par la mesure de la composante L dans l'espace colorimétrique Lab (L*a*b*), à l'aide d'un spectrophotomètre Spectro pen de la société Dr Lange. La mesure de brillance est également mesurée sur le même support à l'aide d'un brillance mètre Micro tri-gloss de la société Byk-Gardner à un angle de 60° et 85°. La mesure de tendu-étalement est réalisée sur la même carte de contraste selon le test 25 ASTM D-4062. On détermine également la viscosité desdites formulations à différents gradients de vitesse : 30 - à faible gradient de vitesse, la viscosité Brookfield qui est mesurée à l'aide d'un viscosimètre Brookfield type RVT, dans le flacon non agité, à une température de 25°C et à deux vitesses de rotation de 10 et 100 tours par minute avec le mobile adéquat. La lecture est effectuée après 1 minute de rotation. On obtient ainsi 2 mesures de viscosité Brookfield respectivement notées 1.-tmuo et pinuoo (rIlPas) ; - à moyen gradient de vitesse : la viscosité Stormer, notée i..ts (Krebs Units) ; - à haut gradient de vitesse : la viscosité Cone Plan ou viscosité ICI, notée pl (Poises, 1P = 100 mPa.$). Essai 1 Cet essai illustre l'utilisation de particules de matière minérale de TiO2 et CaCO3 non traitées en surface et d'un épaississant de l'art antérieur de type cellulosique (NatrosolTm 250 HHR - P) ajouté à la formulation de peinture de manière indépendante. Essai 2 Cet essai illustre l'utilisation de particules de matière minérale de TiO2 et CaCO3 non traitées en surface et d'un épaississant de l'art antérieur de type acrylique (en l'espèce un épaississant de la société Coatex®) ajouté à la formulation de peinture de manière indépendante. Essai 3 Cet essai illustre l'utilisation de particules de matière minérale de TiO2 et CaCO3 non traitées en surface et d'un épaississant de type émulsion aqueuse polymérique selon l'invention mais ajouté à la formulation de peinture de manière indépendante. Essai 4 Cet essai illustre l'utilisation de particules de TiO2 traitées en surface obtenues selon l'exemple 2, ainsi que l'utilisation de particules de CaCO3 non traitées en surface et d'un épaississant de type émulsion aqueuse polymérique selon l'invention (obtenu selon l'exemple 1) mais ajouté à la formulation de peinture de manière indépendante. Essai 5 Cet essai illustre l'utilisation de particules de matières minérales, TiO2 et CaCO3, traitées en surface obtenues respectivement selon l'exemple 2 et l'exemple 3. Essai 1 Essai 2 Essai 3 Essai 4 Essai 5 Constituant de la peinture Masse (g) Eau 260 247 247 256 263,3 Dispersant (Coadis® BR3) 6,0 6,0 6,0 6,0 6,0 Agent anti-mousse (Tegofoamex® 901W) 3,0 3,0 3,0 3,0 3,0 Dispersant ionique (NaOH 20%) 5,0 5,8 5,8 6,3 7,7 Biocide (Acticide® MBS) 2,0 2,0 2,0 2,0 2,0 Epaississant - NatrosolTM 250 HHR - P 6,0 Epaississant acrylique (Coatex®) 18,2 Emulsion selon l'invention 18,2 8,8 TiO2 non traité 188 188 188 CaCO3 non traité 130 130 130 130 TiO2 traité avec émulsion selon l'exemple 1(1,5 % s/s) - 188 188 CaCO3 traité avec émulsion selon l'exemple 1 (1,5 % s/s) - 130 Liant (Mowilith0 LDM 1871) 400 400 400 400 400 Taux épaississant dans la formulation (% s/s) 0,6 0,54 0,54 0,54 0,48 Tableau 1 Tous les résultats ont été regroupés dans le tableau 2. Pour chacun des essais, on a déterminé le tendu-étalement, l'opacité, la clarté, la brillance et les viscosités BK 1..110, BK 1..1100, ICI et Stormer, selon les méthodes décrites ci-dessus. Essai 1 2 3 4 5 E.S. (%) 52,4 52,3 51,9 52,1 51,8 pH 9 9,1 9,1 9,1 9,1 pinuo 21 000 14 600 20 500 20 300 16 000 pimmo 4 450 5 210 7 800 7 800 6 000 !-Is 111 116 136 135 126 !Ji 0,9 1,6 1,8 1,7 1,4 Tendu-étalement 1-2 2 2-3 3 3 Opacité 0,97 0,98 0,98 0,97 0,97 Clarté 98,4 98,4 98,4 98,2 97,8 Brillance/blanc - 60° 18,9 19,2 20,8 22,2 41,2 Brillance/blanc - 85° 52,6 47,5 50,7 54,7 80,7 Brillance/noir - 60° 17,8 18,9 20,7 22,2 40,1 Brillance/noir - 85° 51,5 47,5 51,4 54,4 81,8 Tableau 2 On note que les peintures restent toutes stables au stockage par mesure des viscosités (résultats non montrés) à: 1/ T = 1 semaine, température ambiante et 2/ T = 1 semaine, 50°C. REVENDICATIONS1 - Utilisation d'une émulsion aqueuse polymérique pour traiter en surface des particules de matière minérale, ladite émulsion aqueuse ayant été obtenue par polymérisation de : i) au moins des monomères d'acide acrylique et/ou d'acide méthacrylique, ii) au moins des monomères d' acrylate d' alkyle et/ou de méthacrylate d' alkyle, iii) au moins des monomères possédant au moins un groupement hydrophobe, ledit groupement hydrophobe de ces monomères comportant entre 6 et 100 atomes de carbone, en présence, pendant ladite polymérisation de : iv) au moins un polyglycérol de formule : RO - (C3H602). - H (I) dans laquelle : R représente l'hydrogène, un groupement carboné comportant entre 8 à 22 atomes de carbone ou un groupement ester fonctionnalisé par un groupement carboné comportant entre 8 à 22 atomes de carbone et n représente un nombre entier ou décimal supérieur à 1, et v) au moins un agent tensio-actif anionique. 2 - Utilisation selon la revendication 1, selon laquelle le monomère iii) présente une formule (II) : R'- A - R" (II) dans laquelle : - A représente une chaîne polymérique constituée de : - m motifs d'oxyde d' alkylène de formule -CH2CHR10- avec R1 représentant un groupement alkyle comprenant de 1 à 4 carbones, et m variant de 0 à 150, - p motifs d'oxyde d'alkylène de formule -CH2CHR20- avec R2 représentant un groupement alkyle comprenant de 1 à 4 carbones, et p variant de 0 à 150,- n motifs d'oxyde d'éthylène avec n variant de 0 à 150, dans laquelle m+n+p > 4 et dans laquelle les motifs d'oxyde d'alkylène de formule, -CH2CHR10-, les motifs d'oxyde d'alkylène de formule -CH2CHR20- et les motifs d'oxyde d'éthylène sont en bloc, alternés ou statistiques ; - R' représente un radical contenant une fonction insaturée polymérisable, choisi dans le groupe consistant en les esters acryliques, les esters méthacryliques, les esters maléiques, les esters itaconiques, les esters crotoniques, l'acryluréthanne, le méthacryluréthanne, l'a-a' diméthyl-isopropényl-benzyluréthanne, l'allyluréthanne, les éthers allyliques, les éthers vinyliques, les amides et les imides ; et - R" représente une chaîne hydrocarbonée linéaire, branchée ou ramifiée comprenant de 6 à 40 atomes de carbone ou un groupement cycloalkyle ou aryle substitué, ou non substitué, comprenant de 6 à 100 atomes de carbone. 3 - Utilisation selon l'une quelconque des revendications 1 ou 2, selon laquelle les groupements R' et R" du monomère iii) de formule (II) : R'- A - R" (II) Sont tels que : - R' représente un radical contenant une fonction insaturée polymérisable, appartenant au groupe des esters acrylique, méthacrylique, maléique, itaconique, ou crotonique, et - R" représente une chaîne hydrocarbonée linéaire, branchée ou ramifiée comprenant de 6 à 40 atomes de carbone. 4 - Utilisation selon l'une quelconque des revendications précédentes, selon laquelle ladite émulsion aqueuse a été obtenue par polymérisation en présence, pendant ladite polymérisation de : iv) au moins un polyglycérol de formule (III) :HO R OH OH dans laquelle : R représente l'hydrogène, un groupement carboné comportant entre 8 à 22 atomes de carbone ou un groupement ester fonctionnalisé par un groupement carboné comportant entre 8 à 22 atomes de carbone et n représente un nombre entier ou décimal supérieur à 1. 5 - Utilisation selon l'une quelconque des revendications précédentes, selon lequel ledit au moins un agent tensio-actif v) est choisi parmi le dodécyl sulfate de sodium, le di octyl sulfosuccinate de sodium et/ou le dodécyl benzène sulfonate de sodium. 6 - Utilisation selon l'une quelconque des revendications précédentes, selon lequel on introduit dans l'étape a) un agent tensioactif non ionique additionnel qui est différent du composé iv). 7 - Utilisation selon l'une quelconque des revendications précédentes, selon lequel l'étape a) met en oeuvre, par rapport au poids totale de l'émulsion aqueuse polymérique : i) de 20 à 60 % en poids de monomères d'acide acrylique et/ou d'acide méthacrylique, ii) de 40 à 80 % en poids de monomères d' acrylate d'alkyle et/ou de méthacrylate d' alkyle, iii) de 0,5 à 25 % en poids de monomères possédant au moins un groupement hydrophobe, ledit groupement hydrophobe de ces monomères comportant entre 6 et 100 atomes de carbone, en présence : iv) de 0,1 à 10 % en poids de polyglycérol de formule (I), et v) de 0,1 à 10 % en poids d'agents tensioactifs différents du composé iv). 8 - Procédé de préparation de particules de matière minérale traitées en surface, comprenant les étapes consistant à: a) on prépare une émulsion aqueuse polymérique par polymérisation de : i) au moins des monomères d'acide acrylique et/ou d'acide méthacrylique, ii) au moins des monomères d' acrylate d'alkyle et/ou de méthacrylate d'alkyle, iii) au moins des monomères possédant au moins un groupement hydrophobe, ledit groupement hydrophobe de ces monomères comportant entre 6 et 100 atomes de carbone, en présence, pendant ladite polymérisation de : iv) au moins un polyglycérol de formule : RO - (C3H602). - H (I) dans laquelle : R représente l'hydrogène, un groupement carboné comportant entre 8 à 22 atomes de carbone ou un groupement ester fonctionnalisé par un groupement carboné comportant entre 8 à 22 atomes de carbone et n représente un nombre entier ou décimal supérieur à 1, et v) au moins un agent tensio-actif anionique, b) on dispose de particules de matière minérale, et c) on met en contact les particules de matière minérale de l'étape b) avec ladite émulsion aqueuse polymérique obtenue à l'étape a). 9 - Particules de matière minérale traitées en surface par une émulsion aqueuse polymérique, ladite émulsion polymérique ayant été obtenue par polymérisation de : i) au moins des monomères d'acide acrylique et/ou d'acide méthacrylique, ii) au moins des monomères d' acrylate d'alkyle et/ou de méthacrylate d'alkyle, iii) au moins des monomères possédant au moins un groupement hydrophobe, ledit groupement hydrophobe de ces monomères comportant entre 6 et 100 atomes de carbone,en présence, pendant ladite polymérisation de : iv) au moins un polyglycérol de formule : RO - (C3H602). - H (I) dans laquelle : R représente l'hydrogène, un groupement carboné comportant entre 8 à 22 atomes de carbone ou un groupement ester fonctionnalisé par un groupement carboné comportant entre 8 à 22 atomes de carbone et v) au moins un agent tensio-actif anionique. 10 - Formulation aqueuse comprenant les particules de matière minérale traitées selon la revendication 9. 11 - Utilisation des particules de matière minérale traitées selon la revendication 9, pour augmenter la brillance d'un film de peinture. 12 - Utilisation du polyglycérol de formule (I) comme agent tensio-actif de polymérisation pour préparer une émulsion aqueuse polymérique destinée à traiter des particules de matière minérale.